인장 강도 가 800 ㎫ 이상 이 고 , 한계 굽힘 반지름 R 이 2 ㎜ 미만 인 경우 를 굽 힘 성 이 우수 한 고강 도 강판 으로서 평가 했 다 ( 표 8 중 의 실시 예 ) . 특히 , 실시 예 353 및 356 에서 는 , 표층 연화부 의 평균 비커스 경도 가 판 두께 1 / 2 위치 의 평균 비커스 경도 의 0 . 60 배 이하 인 요건 을 만족 시키 고 , 또한 표층 연화부 의 나노 경도 의 표준 편차 가 0 . 8 이 하인 요건 을 만족 시키 기 는 하 지만 , 경도 천 이 대 의 판 두께 방향 의 평균 경도 변화 가 5000 ( Δ Hv / ㎜) 을 초과 하 고 있 음 을 알 수 있 다 . 그 결과 로서 , 실시 예 353 및 356 의 강판 에서 는 , 한계 굽힘 반지름 R 은 1 . 5 ㎜ 였 다 . 이것 과 는 대조 적 으로 , 「 표층 연화부 의 평균 비커스 경도 가 판 두께 1 / 2 위치 의 평균 비커스 경도 의 0 . 60 배 이하 」 및 「 표층 연화부 의 나노 경도 의 표준 편차 가 0 . 8 이하 」 인 두 요건 을 만족 시키 고 또한 「 경도 천 이 대 의 판 두께 방향 의 평균 경도 변화 가 5000 ( Δ Hv / ㎜) 이하 」 인 실시 예의 강판 에서 는 , 한계 굽힘 반지름 R 은 1 ㎜ 였 다 . 또한 , 판 두께 중 심부 가 잔류 오스테나이트 를 면적 분 율 로 10 ％ 이상 포함 하 는 경우 에 는 , 연신 율 이 15 ％ 이상 으로 되 고 , 굽 힘 성 에 더 하 여 , 연성 도 우수 한 고강 도 강판 을 얻 을 수 있 었 다 ( 표 8 중 의 실시 예 301 내지 341 ) . 한편 , 「 인장 강도 가 800 ㎫ 이상 」 및 「 한계 굽힘 반지름 R 이 2 ㎜ 미만 」 의 성능 중 , 어느 하나 라도 만족 시키 지 않 은 경우 는 , 비 교예 라고 했 다 .